(57)【特許請求の範囲】
【請求項１】
繊維状基材が少なくとも２層以上積層された繊維ウェブと、
前記繊維ウェブの層間に挿入されて層間接着されたスペーサー生地と、を備え、
前記繊維状基材は、ポリ（１，４−シクロヘキサンジメチレンテレフタレート）（ＰＣＴ）素材の繊維に、ポリブチレンテレフタレート（ＰＢＴ）、コーポリ（１，４−シクロヘキサンジメチレンテレフタレート）（ｃｏ−ＰＣＴ）及びポリプロピレン（ＰＰ）よりなる群から選ばれるいずれか一種の素材のバインダー繊維が混合されたものであり、
前記スペーサー生地は、ＰＣＴ素材の繊維の主成分と、ＰＢＴ、ｃｏ−ＰＣＴ及びＰＰよりなる群から選ばれるいずれか１つの副成分と、からなることを特徴とする自動車内装用クッション部材。
【請求項２】
繊維状基材が少なくとも２層以上積層された繊維ウェブと、
前記繊維ウェブの層間に挿入されて層間接着されたスペーサー生地と、を備え、
前記繊維状基材は、ポリ（１，４−シクロヘキサンジメチレンテレフタレート）（ＰＣＴ）素材の繊維の第１の成分、及びポリブチレンテレフタレート（ＰＢＴ）、コーポリ（１，４−シクロヘキサンジメチレンテレフタレート）（ｃｏ−ＰＣＴ）及びポリプロピレン（ＰＰ）よりなる群から選ばれるいずれか一種の素材のバインダー繊維の第２の成分が紡糸された複合繊維により構成されており、
前記スペーサー生地は、ＰＣＴ素材の繊維の主成分と、ＰＢＴ、ｃｏ−ＰＣＴ及びＰＰよりなる群から選ばれるいずれか１つの副成分と、からなることを特徴とする自動車内装用クッション部材。
【請求項３】
前記複合繊維が、芯部に第１の成分が紡糸され、且つ、鞘部に第２の成分が紡糸された芯鞘型またはスキンコア型であることを特徴とする請求項２に記載の前記自動車内装用クッション部材。
【請求項４】
前記複合繊維が、第１の成分及び第２の成分がそれぞれのサイドに配列されたサイドバイサイド型であることを特徴とする請求項２に記載の前記自動車内装用クッション部材。
【請求項５】
前記バインダー繊維が、５〜９５重量％含有されることを特徴とする請求項１または請求項２に記載の前記自動車内装用クッション部材。
【請求項６】
前記バインダー繊維が、ポリ（１，４−シクロヘキサンジメチレンテレフタレート）（ＰＣＴ）素材の繊維に比べて、溶融温度が２０℃以上低い低融点繊維であることを特徴とする請求項１または請求項２に記載の前記自動車内装用クッション部材。
【請求項７】
前記スペーサー生地が、熱接着方式とニードルパンチ方式のいずれかまたはこれらの組み合わせによって層間接着されることを特徴とする請求項１に記載の前記自動車内装用クッション部材。
【発明の詳細な説明】
【技術分野】
【０００１】
本発明は、自動車内装用クッション部材に係り、さらに詳しくは、ポリ（１，４−シクロヘキサンジメチレンテレフタレート）（Ｐｏｌｙ１，４−ｃｙｃｌｏｈｅｘａｎｅｄｉｍｅｔｈｙｌｅｎｅ  ｔｅｒｅｐｈｔｈａｌａｔｅ；以下、「ＰＣＴ」と称する。）素材の繊維にバインダー繊維が混合された繊維状基材からなる自動車内装用クッション部材、または、前記繊維状基材が、少なくとも２層以上からなる層間にスペーサー生地が挿入されたものである多層構造の自動車内装用クッション部材に関する。
【背景技術】
【０００２】
自動車の軽量化は、石油資源の枯渇の解消及び燃費の向上による製品競争力の向上を両立させる要素として脚光を浴びており、業界においては、自動車内の軽量素材を１０％増やすと、燃費が約５〜１０％高くなるものと分析している。
【０００３】
この理由から、関連業界においては、自動車の軽量化を図るために、新規なエンジニアリングプラスチックに対する関心が高まりつつある。
【０００４】
エンジニアリングプラスチックとは、合成樹脂（レジン）及びガラス繊維などの充填剤を配合して複合化させたプラスチックであり、汎用プラスチックの最大の弱点であると言われる熱的特性及び強度、摩耗性などの機械的な特性を向上させて自動車部品、機械部品、電気・電子部品など様々な産業用材料として汎用されている。なお、金属やガラスなどの素材に比べてデザインの柔軟性及び成形加工性などのメリットを有することから、活用幅も広いというメリットがある。
【０００５】
そのようなニーズに応えるための自動車の軽量化素材の一つとしてポリアミド（ＰＡ）が挙げられるが、これは、エンジニアリングプラスチックのうち最も多用される素材の一つである。
【０００６】
ポリアミド（ＰＡ）は、熱変形温度、高い強度、難燃性及び丈夫さなどのメリットを有することから、自動車の中でも内部骨格などに主として用いられる。例えば、ポリアミド（ＰＡ）素材は、自動車前面部部品、ペダル補助ブラケット、ブレーキペダルなどの超軽量・高強度の部品の製造に適用されている。
【０００７】
また、ポリカーボネート（ＰＣ）は、エンジニアリングプラスチックの中で唯一透明な性質を有することから、主としてガラスに代わる用途に汎用されている。
【０００８】
これに対し、自動車シートは、最近、高級化を目指す傾向にあり、これに伴い、シートクッションの乗車感を向上させるために反発弾性、振動特性、耐久性などが求められる。このようなシートクッションは、一般に、金属バネと軟質ポリウレタンフォームからなるパッド材とを組み合わせて得られる。しかしながら、自動車の軽量化に伴う重量の減少は、燃費の向上及び二酸化炭素の排出の低減につながり、これは、省エネルギー及び環境保護と密接な関係にある。
【０００９】
最近のコスト節減や軽量化の傾向に伴い、軟質フォームそのものにバネ特性を持たせることにより、金属バネを廃止して、フォームタイプの自動車用シートを採用する傾向にある。
【００１０】
しかしながら、フォームタイプの自動車用シートは、金属バネを併用しないが故に、軟質ポリウレタンフォームの厚さが厚くなる結果を招き、また、ポリウレタンフォームは、製造工程上において人体に有害な物質により製造され、これを自動車内装材として用いるとき、揮発性有機化合物（ＶＯＣ）が発生するため人体に有害である。
【００１１】
また、現在自動車内装材として用いられているポリウレタンクッション材は通風性を有さないため、長時間に亘って着座したときに汗が出てしまう。この理由から、快適性が低いこと、リサイクルし難いことなどが指摘されており、代替素材の開発が盛んに行われている。
【００１２】
最近、自動車に関連する業界を中心として、ポリエステル繊維を用いたクッション材に取り替えるための努力がなされている。
【００１３】
代表的なポリエステル繊維であるポリエチレンテレフタレート（Ｐｏｌｙ（ｅｔｈｙｌｅｎｅ  ｔｅｒｅｐｈｔｈａｌａｔｅ：ＰＥＴ）は、ジメチルテレフタレート（ＤＭＴ）またはテレフタル酸（ＴＡ）とエチレングリコール（ＥＧ）との間の反応により得られ、物理的及び機械的な性質に優れた高分子であり、繊維として製造したときに、高強度、高弾性率の特性だけではなく、耐熱性及び加工性にも非常に優れた素材であることが知られている。
【００１４】
しかしながら、ポリエチレンテレフタレート（ＰＥＴ）そのものの性質だけで高機能性素材としての様々なニーズを満たすには限界がある。そのため、ポリエチレンテレフタレート（ＰＥＴ）のベンゼン環の代わりにナフタレン環に置換するか、あるいは、第３成分の２価アルコールを添加してポリエチレンテレフタレート（ＰＥＴ）よりもガラス転移温度及び溶融温度が高く、形態安定性及び機械的な物性に優れた高分子の開発への取り組みが行われている。
【００１５】
すなわち、ポリエステル繊維の単量体である二官能性アルコールと有機酸との間の反応において、前記反応化合物またはその残基を変更して様々なポリエステル素材を開発することができる。
【００１６】
例えば、米国特許出願第１９９０−５４４７７４７号は、特定の触媒システムの存在下で、ジメチルテレフタレートと、１，４−シクロヘキサンジメタノール及び最高で４０ｍｏｌ％のエチレングリコールが含有された１，４−シクロヘキサンジメチレンコンビネーション反応によりポリ（１，４−シクロヘキセンジメチレンテレフタレート）を製造する方法を開示している。
【００１７】
このため、本発明者らは、従来のポリウレタンクッション材に取って代わり、自動車内装用クッション部材の用途に適した物性を満たす素材を得るために鋭意努力したところ、ポリ（１，４−シクロヘキサンジメチレンテレフタレート）（ＰＣＴ）素材の繊維にバインダー繊維を混合した繊維状基材からなるか、または、前記繊維状基材が、少なくとも２層以上からなる層間にスペーサー生地が挿入されたものである自動車内装用クッション部材を提供し、自動車内装用途に適した物性を確認することにより、本発明を完成するに至った。
【発明の概要】
【発明が解決しようとする課題】
【００１８】
本発明の目的は、ポリ（１，４−シクロヘキサンジメチレンテレフタレート）（ＰＣＴ）素材の繊維にバインダー繊維が混合されて強度が最適化された繊維状基材からなる自動車内装用クッション部材を提供することである。
【００１９】
本発明の他の目的は、前記繊維状基材が、少なくとも２層以上からなる層間にスペーサー生地が挿入されたものである自動車内装用クッション部材を提供することである。
【課題を解決するための手段】
【００２０】
前記目的を達成するために、本発明は、第１の実施形態として、ポリ（１，４−シクロヘキサンジメチレンテレフタレート）（ＰＣＴ）素材の繊維に、ポリブチレンテレフタレート（ＰＢＴ）、コーポリ（１，４−シクロヘキサンジメチレンテレフタレート）（ｃｏ−ＰＣＴ）及びポリプロピレン（ＰＰ）よりなる群から選ばれるいずれか一種の素材のバインダー繊維が混合された繊維状基材からなる自動車内装用クッション部材を提供する。
【００２１】
本発明の好適な第２の実施形態としては、ポリ（１，４−シクロヘキサンジメチレンテレフタレート）（ＰＣＴ）素材の繊維の第１の成分、及びポリブチレンテレフタレート（ＰＢＴ）、コーポリ（１，４−シクロヘキサンジメチレンテレフタレート）（ｃｏ−ＰＣＴ）及びポリプロピレン（ＰＰ）よりなる群から選ばれるいずれか一種の素材のバインダー繊維の第２の成分が紡糸された複合繊維が繊維状基材からなる自動車内装用クッション部材を提供する。
【００２２】
前記複合繊維は、芯部に第１の成分が紡糸され、且つ、鞘部に第２の成分が紡糸された芯鞘型またはスキンコア型であるか、あるいは、第１の成分及び第２の成分がそれぞれのサイドに配列されたサイドバイサイド型である。
【００２３】
このとき、本発明の第１の実施形態または第２の実施形態による自動車内装用クッション部材において、バインダー繊維は、５〜９５重量％含有されることが好ましく、バインダー繊維は、ポリ（１，４−シクロヘキサンジメチレンテレフタレート）（ＰＣＴ）素材の繊維に比べて、溶融温度が２０℃以上低い低融点繊維である。
【００２４】
また、本発明は、好適な第２の実施形態として、本発明の第１の実施形態または第２の実施形態により得られた繊維状基材が、少なくとも２層以上からなる層間に、スペーサー生地が挿入されたものである自動車内装用クッション部材を提供する。前記スペーサー生地は、第１の実施形態または第２の実施形態による繊維状基材に含まれているバインダー繊維により層間接着される。
【発明の効果】
【００２５】
本発明によれば、ポリエステル繊維の反応化合物のジオール成分として、１，４−シクロヘキサンジメチレンを用いて得られたポリ（１，４−シクロヘキサンジメチレンテレフタレート）（ＰＣＴ）素材の繊維が含有されたクッション部材を提供することにより、ポリ（１，４−シクロヘキサンジメチレンテレフタレート）（ＰＣＴ）素材の環状構造により、従来のポリエチレンテレフタレート（ＰＥＴ）素材に比べて、耐熱性、耐化学性、弾力性及びかさ高性が改善された物性を具現する。
【００２６】
このため、本発明のクッション部材は、素材の変更により軽量化の傾向を満たし、さらに、前記ポリ（１，４−シクロヘキサンジメチレンテレフタレート）（ＰＣＴ）素材の繊維に、低い融点のバインダー繊維を混合した繊維状基材からなるか、あるいは、前記繊維状基材が、少なくとも２層以上からなる層間にスペーサー生地を挿入したものである構造を提供することにより、弾性及びクッション材の物性が最適化される。
【図面の簡単な説明】
【００２７】
【図１】本発明の第１の実施形態による繊維状基材からなる自動車内装用クッション部材の表面模式図である。
【図２】本発明の第３の実施形態による自動車内装用クッション部材の断面模式図である。
【発明を実施するための形態】
【００２８】
以下、本発明を詳述する。
【００２９】
本発明は、ポリ（１，４−シクロヘキサンジメチレンテレフタレート）（ＰＣＴ）素材の繊維に、バインダー繊維が混合されたシート状の自動車内装用クッション部材を提供する。
【００３０】
通常のポリエステル繊維の単量体である二官能性アルコールと有機酸との間の反応において、反応化合物の残基を変更して様々な素材を開発することができるが、本発明においては、前記二官能性アルコールとして、１，４−シクロヘキサンジメチレン（ＣＨＤＭ）を用い、ジメチルテレフタレート（ＤＭＴ）またはテレフタル酸（ＴＡ）との反応により得られた下記の一般式１で表わされるポリ（１，４−シクロヘキサンジメチレンテレフタレート）（ＰＣＴ）素材を基材として用いる。
【００３１】
【化１】
0006302057.tif 000002
【００３２】
前記ポリ（１，４−シクロヘキサンジメチレンテレフタレート）（ＰＣＴ）素材の環状構造により、従来のポリエチレンテレフタレート（ＰＥＴ）素材に比べて、耐熱性、耐化学性、弾力性及びかさ高性が改善される。具体的には、従来のポリエチレンテレフタレート（ＰＥＴ）素材の繊維ウェブの比重が１．３８であるのに対し、本発明のポリ（１，４−シクロヘキサンジメチレンテレフタレート）（ＰＣＴ）素材の繊維ウェブの比重は１．２３であり、従来のポリエチレンテレフタレート（ＰＥＴ）素材の繊維ウェブの溶融点が２５０℃であるのに対し、本発明のポリ（１，４−シクロヘキサンジメチレンテレフタレート）（ＰＣＴ）素材の繊維ウェブの溶融点は２９０℃である。このため、本発明のポリ（１，４−シクロヘキサンジメチレンテレフタレート）（ＰＣＴ）素材が含有された不織布または繊維ウェブは、かさ高性が１０％以上向上し、且つ、高い熱安定性が得られる。
【００３３】
すなわち、従来のポリエチレンテレフタレート（ＰＥＴ）素材の骨格に比べて、環状構造の特性により、密度が低くて優れたかさ高性が得られ、溶融点が高く、化学安定性に優れている。このため、本発明の自動車内装用クッション部材は、素材そのものの物性の改善により軽量化が満たされ、用途に求められる物性が満たされる。
【００３４】
具体的に、本発明の第１の実施形態による自動車内装用クッション部材は、前記ポリ（１，４−シクロヘキサンジメチレンテレフタレート）（ＰＣＴ）素材の繊維に、ポリブチレンテレフタレート（ＰＢＴ）、コーポリ（１，４−シクロヘキサンジメチレンテレフタレート（ｃｏ−ＰＣＴ）及びポリプロピレン（ＰＰ）よりなる群から選ばれるいずれか一種の素材からなるバインダー繊維が混合された繊維状基材からなる自動車内装用クッション部材であり、ポリ（１，４−シクロヘキサンジメチレンテレフタレート）（ＰＣＴ）素材の繊維の物性を維持しながら、軽量素材の強度を最適化させる。
【００３５】
本発明の明細書の全文において、「繊維状基材」とは、不織布または繊維ウェブ構造の基材を含む。
【００３６】
図１は、本発明の第１の実施形態による繊維状基材１０からなる自動車内装用クッション部材の表面模式図であり、ポリ（１，４−シクロヘキサンジメチレンテレフタレート）（ＰＣＴ）素材の繊維１００に、ポリブチレンテレフタレート（ＰＢＴ）、コーポリ（１，４−シクロヘキサンジメチレンテレフタレート（ｃｏ−ＰＣＴ）及びポリプロピレン（ＰＰ）よりなる群から選ばれるいずれか一種の素材からなるバインダー繊維２００が所定の長さに切断されて混合された構造である。
【００３７】
また、本発明の好適な第２の実施形態においては、ポリ（１，４−シクロヘキサンジメチレンテレフタレート）（ＰＣＴ）素材の繊維の第１の成分、及びポリブチレンテレフタレート（ＰＢＴ）、コーポリ（１，４−シクロヘキサンジメチレンテレフタレート（ｃｏ−ＰＣＴ）及びポリプロピレン（ＰＰ）よりなる群から選ばれるいずれか一種の素材のバインダー繊維の第２の成分が紡糸された複合繊維が繊維状基材からなる自動車内装用クッション部材を提供する。
【００３８】
前記複合繊維は、芯部に第１の成分が紡糸され、且つ、鞘部に第２の成分が紡糸された芯鞘型またはスキンコア型であるか、あるいは、第１の成分及び第２の成分がそれぞれのサイドに配列されたサイドバイサイド型であることが好ましい。
【００３９】
本発明の自動車内装用クッション部材において、ポリ（１，４−シクロヘキサンジメチレンテレフタレート）（ＰＣＴ）素材の繊維に混合されるバインダー繊維は、ポリ（１，４−シクロヘキサンジメチレンテレフタレート）（ＰＣＴ）素材の繊維の２９０℃の融点に比べて低い融点の繊維素材であれば使用可能であり、さらに詳しくは、ポリ（１，４−シクロヘキサンジメチレンテレフタレート）（ＰＣＴ）素材の繊維に比べて、溶融温度差が２０℃以上の低融点繊維の素材であり、例えば、好ましくは、ポリブチレンテレフタレート（ＰＢＴ）、コーポリ（１，４−シクロヘキサンジメチレンテレフタレート（ｃｏ−ＰＣＴ）及びポリプロピレン（ＰＰ）よりなる群から選ばれるいずれか一種が含まれるか、あるいは、これらの組み合わせである。このとき、前記バインダー繊維が低い融点を有することから、熱接着により内部の結束が強化される。
【００４０】
このため、本発明の第１の実施形態または第２の実施形態による自動車内装用クッション部材において、バインダー繊維の混合量は、５〜９５重量％であることが好ましく、さらに好ましくは、２０〜５０重量％である。このとき、バインダー繊維の混合量が５重量％未満であれば、得られた不織布または繊維ウェブの強度の改善効果があまり高くなく、バインダー繊維の混合量が９５重量％を超えると、バインダー繊維間の結束が強すぎてクッション部材として用いられ難く、主成分であるポリ（１，４−シクロヘキサンジメチレンテレフタレート）（ＰＣＴ）素材の含量が減ってそれから得られる耐熱性、耐化学性、弾力性、かさ高性などの物性が期待されない。
【００４１】
また、本発明の第３の実施形態による自動車内装用クッション部材は、本発明の第１の実施形態または第２の実施形態により得られた繊維状基材が、少なくとも２層以上からなる層間にスペーサー生地が挿入されたものである自動車内装用クッション部材を提供する。
【００４２】
図２は、本発明の第３の実施形態による自動車内装用クッション部材１’の断面模式図であり、ポリ（１，４−シクロヘキサンジメチレンテレフタレート）（ＰＣＴ）素材の繊維にバインダー繊維が混合された繊維状基材１０、１１の２つの層が積層された構造において、スペーサー生地１３が層間に挿入された多層構造であることを特徴とする。また、前記多層構造のクッション部材には、追加のスペーサー生地１３’と、ポリ（１，４−シクロヘキサンジメチレンテレフタレート）（ＰＣＴ）素材の繊維にバインダー繊維が混合された繊維状基材１２がさらに形成される。
【００４３】
本発明の第３の実施形態による自動車内装用クッション部材において、スペーサー生地１３、１３’には、溶融点が２９０℃であるポリ（１，４−シクロヘキサンジメチレンテレフタレート）（ＰＣＴ）素材の繊維よりも低い２００〜２９０℃の融点を有する公知の素材であれば使用可能である。
【００４４】
本発明の最適な実施形態によれば、ポリ（１，４−シクロヘキサンジメチレンテレフタレート）（ＰＣＴ）素材の繊維の主成分に、ポリブチレンテレフタレート（ＰＢＴ）、コーポリ（１，４−シクロヘキサンジメチレンテレフタレート（ｃｏ−ＰＣＴ）及びポリプロピレン（ＰＰ）よりなる群から選ばれるいずれか一種が副成分として共重合されたものとして、ポリ（１，４−シクロヘキサンジメチレンテレフタレート）（ＰＣＴ）／ポリブチレンテレフタレート（ＰＢＴ）、ポリ（１，４−シクロヘキサンジメチレンテレフタレート）（ＰＣＴ）／コーポリ（１，４−シクロヘキサンジメチレンテレフタレート（ｃｏ−ＰＣＴ）またはポリ（１，４−シクロヘキサンジメチレンテレフタレート）（ＰＣＴ）／ポリプロピレン（ＰＰ）よりなるスペーサー生地が用いられるが、これに限定されず、低融点のポリエステル繊維も使用可能である。
【００４５】
具体的に、前記低融点のポリエステル繊維からなるスペーサー生地には、２００〜２９０℃の融点を有するように改質されたポリエステル繊維が使用可能である。
【００４６】
本発明の第３の実施形態による自動車内装用クッション部材１’において、スペーサー生地は、２つの分離された繊維状基材と、これらを連結するスペーサー層と、を備える３次元の構造に形成される。スペーサー生地の最大の特徴は、圧縮抵抗性を有するということであり、この圧縮抵抗性は医療用、履物及びスポーツ用の素材に活用可能であり、産業用の複合材料及びコンクリート補強材などへと幅広く応用可能である。特に、スペーサー層により軽量化及び通気性が確保される。
【００４７】
このとき、本発明の第３の実施形態による自動車内装用クッション部材１’において、層間接着方式は、熱接着方式単独、またはニードルパンチ方式と熱風接着またはニードルパンチ方式との組み合わせにより行われ、クッション部材に圧縮強度を与える。
【００４８】
また、以上の物性を有することから、本発明のクッション部材は、鉄道車両、船舶、航空機などの内装用クッション部材、インテリア家具用クッション部材などに使用可能である。
【実施例】
【００４９】
以下、実施例を挙げて本発明についてより詳細に説明する。
【００５０】
これらの実施例は本発明をより具体的に説明するためのものであり、本発明の範囲がこれらの実施例に限定されることはない。
【００５１】
＜実施例１＞
ポリ（１，４−シクロヘキサンジメチレンテレフタレート）（ＰＣＴ）素材の繊維（融点２９０℃）８０重量％及び低融点ポリブチレンテレフタレート（ＰＢＴ）繊維（融点２２５℃）２０重量％を混繊し、ニードルパンチ方式により不織布プレフォームを得、前記混繊されたウェブを上下温度が２００℃に保たれ、ベルト速度が１．０ｍ／ｍｉｎのダブルベルトプレスにおいて熱接着させて繊維状基材を確保した。
【００５２】
＜実施例２＞
ポリ（１，４−シクロヘキサンジメチレンテレフタレート）（ＰＣＴ）素材の繊維（融点２９０℃）８０重量％に、低融点ポリブチレンテレフタレート（ＰＢＴ）繊維（融点２２５℃）１０重量％及びコーポリ（１，４−シクロヘキサンジメチレンテレフタレート（ｃｏ−ＰＣＴ）繊維（融点２２０℃）１０重量％を混繊した以外は、前記実施例１の方法と同様にしてクッション部材を製造した。
【００５３】
＜実施例３＞
ポリ（１，４−シクロヘキサンジメチレンテレフタレート）（ＰＣＴ）樹脂及びポリプロピレン（ＰＰ）樹脂を個別の紡糸ノズルに流入させて紡糸速度６００ｍ／ｍｉｎの紡糸条件下で溶融紡糸した後、３．５倍延伸し、１２０℃において熱処理してポリ（１，４−シクロヘキサンジメチレンテレフタレート）（ＰＣＴ）／ポリプロピレン（ＰＰ）の芯鞘型複合繊維を製造した。このとき、ポリ（１，４−シクロヘキサンジメチレンテレフタレート）（ＰＣＴ）樹脂及びポリプロピレン（ＰＰ）樹脂間の混合比は、７０：３０の重量比であった。
【００５４】
前記製造された芯鞘型複合繊維からなるウェブを上下温度が２００℃に保たれ、ベルト速度が１．０ｍ／ｍｉｎのダブルベルトプレスにおいて熱接着させて繊維状基材を形成した。
【００５５】
＜実施例４＞
ポリ（１，４−シクロヘキサンジメチレンテレフタレート）（ＰＣＴ）樹脂及びポリプロピレン（ＰＰ）樹脂をサイドバイサイド型紡糸ノズル付き押出器に入れて溶融紡糸した以外は、前記実施例３の紡糸条件と同様にしてサイドバイサイド型の複合繊維を製造し、前記実施例３の方法と同様にして繊維状基材を形成した。
【００５６】
＜実施例５＞
ポリ（１，４−シクロヘキサンジメチレンテレフタレート）（ＰＣＴ）素材の繊維（融点２９０℃）を含有する実施例１の繊維状基材の片面に、ポリ（１，４−シクロヘキサンジメチレンテレフタレート）（ＰＣＴ）／ポリブチレンテレフタレート（ＰＢＴ）のスペーサー生地を積層し、その上部にポリ（１，４−シクロヘキサンジメチレンテレフタレート）（ＰＣＴ）素材の繊維（融点２９０℃）を含有する前記繊維状基材をさらに積層し、熱プレスを用いて層間接着させてクッション部材を製造した。
【００５７】
＜実施例６＞
前記実施例５の多層構造において、積層された繊維状基材を３００回／ｍｉｍ／ｃｍ2のニードルパンチした後、２００℃の熱風接着方式を用いて製造した以外は、実施例５の方法と同様にしてクッション部材を製造した。
【００５８】
＜比較例１＞
ポリエチレンテレフタレート（ポリエチレンテレフタレート（ＰＥＴ））繊維（ウンジンケミカル社製、単糸繊度７デニール）に、低融点ポリエチレンテレフタレート（ＰＥＴ）（単糸繊度６デニール）を８：２の重量比で混繊して繊維ウェブを形成した以外は、前記実施例１の方法と同様にしてクッション部材を製造した。
【００５９】
＜実験例１＞  重量及び厚さ測定
実施例１〜実施例４において製造されたクッション部材の重量及び厚さを測定し、その結果を下記表１に示す。
【００６０】
【表１】
0006302057.tif 000003
【００６１】
上記表１の結果から、単層及び同じ厚さの条件下で、本発明の実施例１〜実施例４において製造されたクッション部材は、比較例１において製造されたクッション部材に比べて優れた軽量性を有することが確認された。特に、ポリエチレンテレフタレート（ＰＥＴ）繊維からなる比較例１のクッション部材に比べて１０％以上低い重量を有し、単位密度の低いクッション部材が製造可能であった。
【００６２】
これに対し、本発明の実施例５及び実施例６において製造された多層構造のクッション部材では、スペーサー生地との複合化によりさらに厚いクッションパッドが製作され、クッション材としての物性が満たされる。
【００６３】
＜実験例２＞  物性の測定
前記実施例１〜実施例６において製造されたクッション部材に対して、硬度、圧縮永久収縮率、空気透過度、圧縮回復率などを測定してクッション材に活用可能であるか否かを判定した。
【００６４】
このとき、硬度は、不織布の厚さの７０％まで圧縮したときに加えられる荷重を測定した数値であり、圧縮永久収縮率は、ＫＳ Ｍ  ６６７２に基づいて７０℃において２２時間をかけて不織布の厚さの５０％まで加圧した後、室温において３０分回復させた後の残留永久変形を測定した数値である。
【００６５】
また、空気通気度は、フラジア法により１２５Ｐａの圧力下で空気透過量を測定し 、圧縮回復率は、測定機器（川端の評価システム−ＦＢ３）を用いて不織布を５０ｇｆ／ｃｍ2に圧縮した後に、回復度を測定した数値である。
【００６６】
【表２】
0006302057.tif 000004
【００６７】
上記の結果から、本発明の実施例１〜実施例４において製造されたポリ（１，４−シクロヘキサンジメチレンテレフタレート）（ＰＣＴ）素材を含有する繊維状基材からなるクッション部材は、ポリエチレンテレフタレート（ＰＥＴ）繊維により製造された比較例１のクッション部材に比べて、硬度が減少されて柔らかな圧縮感を与えることが確認された。また、圧縮回復率が増加し、これにより、圧縮永久収縮率もまた減少するという物性の改善効果が確認された。
【００６８】
さらに、同じ方法により製造された比較例及び実施例を検討したとき、実施例の場合、硬度及び圧縮永久収縮率が低く、圧縮回復率は高いことから、柔らかなクッション感が得られ、高温・高圧の長時間に亘っての圧縮に対する永久変形は少なく、瞬間的な回復性に優れていることから、クッション材としての使用可能性が確認された。
【００６９】
特に、実施例５及び実施例６において製造された多層構造のクッション部材は高い硬度を示した。これは、ポリ（１，４−シクロヘキサンジメチレンテレフタレート）（ＰＣＴ）素材の繊維状基材の層間にスペーサー生地を挿入して高い結束力を与えることにより得られる。
【００７０】
また、このような多層構造のクッション部材は、最高の圧縮回復率及び圧縮永久収縮率を示し、特に、実施例６の場合には、得られたクッション部材ウェブがニードルパンチ工程により押し固められて硬度が向上し、これにより、耐久性が確保される。
【００７１】
以上述べたように、本発明は、ポリエチレンテレフタレート（ＰＥＴ）素材の繊維に比べて、耐熱性、耐化学性、弾力性及びかさ高性に優れたポリ（１，４−シクロヘキサンジメチレンテレフタレート）（ＰＣＴ）素材にバインダー繊維を混合した繊維状基材からなるか、または、前記繊維状基材が、少なくとも２層以上からなる層間にスペーサー生地が挿入されたものである多層構造の自動車内装用クッション部材を提供する。
【００７２】
特に、本発明のクッション部材は、繊維状基材の素材の変更により採択されたポリ（１，４−シクロヘキサンジメチレンテレフタレート）（ＰＣＴ）素材の繊維がポリエチレンテレフタレート（ＰＥＴ）よりも高い耐熱性、耐化学性、弾性力及びかさ高性を有することから、高い軽量性及び弾性回復率を有し、自動車内装用途に好適に使用可能である。
【００７３】
また、本発明のクッション部材は、鉄道車両、船舶、航空機などの内装用クッション部材、インテリア家具用クッション部材などに使用可能である。
【００７４】
以上、本発明は、記載された具体例についてのみ詳細に説明されたが、本発明の技術思想の範囲内において様々な変形及び修正が行えるということは当業者にとって自明であり、このような変形及び修正が特許請求の範囲に属するということはいうまでもない。
【符号の説明】
【００７５】
１０、１１、１２…ポリ（１，４−シクロヘキサンジメチレンテレフタレート）（ＰＣＴ）素材の繊維にバインダー繊維が混合された繊維状基材
１３、１３’…スペーサー生地
１００…ポリ（１，４−シクロヘキサンジメチレンテレフタレート）（ＰＣＴ）素材の繊維
２００…バインダー繊維
１’…クッション部材
【図１】
0006302057.tif 000005
【図２】
0006302057.tif 000006